(57)【特許請求の範囲】
【請求項１】
金属工作物（４８）をレーザ衝撃ピーニングする方法に於て、
削摩媒質を持つテープ（５９）を用いて、金属工作物のレーザ衝撃ピーニング面とする面（５４）を接着によって覆う事により、テープを貼った面（５５）を形成し、レーザ・ビーム及び前記工作物の間で連続的な移動を行わせる間、前記工作物のテープを貼った面に対して、一定の期間の合間に反復的にパルスを発生するレーザ・ビームを連続的に発射する工程を含み、
前記レーザ・ビームを発射する工程においては、
前記レーザ・ビームを前記テープの削摩媒質（６１）を蒸発させるのに十分なエネルギを持つレーザ・ビームとすると共に前記工作物に貼られたテープの上に流体カーテン（２１）を流し、前記レーザ・ビームのパルスによりレーザ衝撃ピーニングを受けた複数のレーザ・ビーム・スポット（５８）を前記テープ上に形成し、前記レーザ・ビーム・スポットが、重なり合うようなパターンとなるよう前記レーザ・ビームと前記工作物とを相対的に移動させて前記工作物にレーザ衝撃ピーニング面（５４）を形成し、且つ、前記レーザ衝撃ピーニングによって加えられた圧縮残留応力を持つ領域（５６）を前記レーザ衝撃ピーニング面から前記工作物の中に入込むように形成させる
ことを特徴とする方法。
【請求項２】
前記工作物が圧力側（４６）及び吸込み側（４８）を備えるエーロフォイルであり、該圧力側（４６）及び吸込み側（４８）を同時にレーザ衝撃ピーニングする事を含む請求項１記載の方法。
【請求項３】
前記レーザ・ビーム・スポットは円形であり、
工作物を直線的に移動すると共に、レーザ・ビームを不動に保って、前記スポットの中心点（Ｘ）が等間隔で離間し且つ直線（６２）上に並ぶスポットの列（６４）を複数形成させる請求項１記載の方法。
【請求項４】
前記スポットの列（６４）は、ひとつの列（６４）のスポットの中心点（Ｘ）が隣接する列のスポットの中心点と、前記直線（６２）に沿った方向で全体的に同じ分だけ互いにずれるようにする請求項３記載の方法。
【請求項５】
前記レーザ・ビームを発射する工程は複数のシーケンス（Ｓ１〜Ｓ４）からなり、前記複数のスポットは隣接するスポットが異なるシーケンスにおいて形成され、且つ、各シーケンスの合間に前記テープを貼り直すことを特徴とする請求項３記載の方法。
【請求項６】
前記スポットの列（６４）は、ひとつの列（６４）のスポットの中心点（Ｘ）が隣接する列のスポットの中心点と、前記直線（６２）に沿った方向で全体的に同じ分だけ互いにずれるようにする請求項５記載の方法。
【請求項７】
前記テープが、削摩媒質を含む削摩層の片側に接着剤層を持つ接着テープである請求項１記載の方法。
【請求項８】
前記レーザ衝撃ピーニング面とする面の一部分が２つ以上の前記接着テープで覆われる請求項１記載の方法。
【請求項９】
前記接着テープがプラスチック・テープである請求項１記載の方法。
【請求項１０】
前記流体が澄明である請求項１記載の方法。
【請求項１１】
前記澄明な流体が水である請求項１０記載の方法。
【請求項１２】
金属工作物をレーザ衝撃ピーニングする方法に於て、
工作物の表面部分に接着性支持体と金属箔とを備えるテープを接着する事により、該金属箔で前記工作物の表面部分を覆い、前記工作物を連続的に移動しながら、該工作物のテープを貼った面に対して一定の期間の合間に反復的にパルスを発射する不動のレーザ・ビームにして前記金属箔を蒸発させるのに十分なエネルギを持つレーザ・ビームを連続的に発射する工程を含み、
前記レーザ・ビームを発射する工程においては、
前記工作物に貼られたテープの上に流体カーテン（２１）を流し、前記レーザ・ビームによりレーザ衝撃ピーニングを受けたレーザ・ビーム・スポットを前記金属箔上に形成し、前記レーザ・ビーム・スポットが、重なり合うようなパターンとなるよう前記レーザ・ビームと前記工作物とを相対的に移動させて前記工作物にレーザ衝撃ピーニング面（５４）を形成し、且つ、前記レーザ衝撃ピーニングによって加えられた圧縮残留応力を持つ領域を前記レーザ衝撃ピーニング面から前記工作物の中に入込むように形成させる
ことを特徴とする方法。
【発明の詳細な説明】
関連する特許出願
この出願は、継続中の米国特許出願通し番号第０８／３１９，３４６号、発明の名称「ターボ機械のレーザ衝撃ピーニング加工した回転子部品」、同第０８／３７３，１３３号、発明の名称「レーザ衝撃ピーニング加工したガスタービン機関のファン羽根の縁」、同第０８／３９９，２８５号、発明の名称「レーザ衝撃ピーニング加工したガスタービン機関の圧縮器の羽根の縁」、及び同第０８／３６２，３６２号、発明の名称「走間レーザ衝撃ピーニング」と関連を有する。
発明の背景
発明の分野
この発明はガスタービン機関の部品のレーザ衝撃ピーニング、更に具体的に云えば、レーザ衝撃ピーニングによって工作物に加えられた局在化した圧縮残留応力を発生する削摩媒質を含むテープで工作物のレーザ衝撃ピーニング加工面を接着して覆う事に関する。
関連技術の説明
レーザ衝撃ピーニング又はレーザ衝撃処理と呼ばれるのは、工作物の表面区域をレーザ衝撃ピーニング加工する事によって加えられた深い圧縮残留応力を持つ領域を作る過程である。典型的には、レーザ衝撃ピーニングは、高エネルギ・パルス型レーザからの多数の放射パルスを使って、米国特許第３，８５０，６９８号、発明の名称「材料の性質の変更」、同第４，４０１，４７７号、発明の名称「レーザ衝撃処理」及び同第５，１３１，９５７号、発明の名称「材料の性質」に記載される方法と同様に、工作物の表面に衝撃波を発生する。この業界で云われる、そしてこの明細書で用いるレーザ・ピーニングは、レーザ・ビーム源からのレーザ・ビームを利用して、塗装した又は被覆した又は被覆しない表面の瞬時的な削摩又は蒸発による爆発力を発生する事によって、表面の一部分に強い局在化した圧縮力を発生する事を意味する。レーザ・ピーニングは、工作物の外側表面に圧縮応力を加えた保護層を作る為に利用されてきたが、これは、米国特許第４，９３７，４２１号、発明の名称「レーザ・ピーニング・システム及び方法」に記載されているように、工作物の疲労破損に対する抵抗力をかなり強める事が知られている。典型的には、こういう方法は、工作物の上に流す水のカーテンを用いる。水のカーテンが閉込め媒質となって、この過程で発生された衝撃波を閉込めると共に、それをレーザ衝撃ピーニング加工しようとする部品の材料のバルクに差向け、有益な圧縮残留応力を作り出す。この閉込め媒質は、この過程で発生された破片並びに使われなかったレーザ・ビーム・エネルギを取去る為の担体としても役立つ。水は、ＮＤ：ＹＡＧビームの波長に対して透明であって、生産時に実現しやすいので、理想的な閉込め媒質である。レーザ衝撃ピーニング加工する部品上の削摩媒質を持つ工作物の表面と水との間の隙間を略ゼロにして、水のカーテンを連続的に接触した状態に保つ事が有用である事が判った。水のカーテンは１ｍｍより大きな深さに保たなければならない場合が多い。多くの表面張力効果及び部品の形状の為、隙間を略ゼロにし、所望の深さを保つのが困難で、その結果、期待されるＬＳＰ効果がなくなる。米国特許第１３ＤＶ１２１５３、発明の名称「レーザ衝撃ピーニングの方法と装置」には、水の収容及び水のカーテンの性質を高める手段が記載されている。
レーザ衝撃ピーニングは、どんな生産技術もそうであるが、機械を用いるものであり、時間がかかり、費用がかかる。従って、生産機械の量又は複雑さを少なくし、並びに／又は生産時間を短縮する技術があれば、どんな技術でも非常に望ましい。この発明は、時間がかかる塗装及び塗料乾燥工程をそれほど時間のかからないテープ貼り工程に置換えるものである。
この発明のレーザ衝撃ピーニングによって加えられた深い圧縮残留応力を持つ領域は、米国特許第５，２３５，８３８号、発明の名称「形のずれた工作物の形直し及び整流をする方法と装置」に記載されているように、レーザ・ビームを使って工作物を局部的に加熱して硬化させる硬化作業によって誘起される、局部的に区切られた圧縮残留応力を持つ工作物の表面層区域と混同してはならない。この発明は、高エネルギのパルス型レーザからの多数の放射パルスを使って、米国特許第３，８５０，６９８号、発明の名称「材料の性質の変更」、同第４，４０１，４７７号、発明の名称「レーザ衝撃処理」及び同第５，１３１，９５７号、発明の名称「材料の性質」に記載された方法と同様に、工作物の表面に衝撃波を発生する。業界で理解され、この明細書で使われるレーザ・ピーニングとは、レーザ・ビーム源からのレーザ・ビームを利用して、表面の一部分に強い局在化した圧縮力を発生する事を意味する。レーザ・ピーニングは、工作物の外側表面に圧縮応力を加えた保護層を作る為に利用されてきており、これは、米国特許第４，９３７，４２１号、発明の名称「レーザ・ピーニング・システム及び方法」に記載されているように、疲労破損に対する工作物の抵抗力をかなり高める事が判っている。１つの問題は、レーザ衝撃ピーニング過程の製造コストが禁止的に高い事である。この発明のレーザ衝撃ピーニング過程は、レーザ衝撃ピーニング加工の為のコストを節約する方法となるように考案されている。
発明の要約
金属部品のレーザ衝撃ピーニング加工する方法が、削摩媒質を持つテープ、好ましくは、削摩層の片側に接着剤層を持つ自己接着テープによって接着して覆われた部品のレーザ衝撃ピーニング用のテープを貼った面に対してレーザを発射する。レーザ・ビームを発射した表面の上に水のカーテンを流す。特定の１つの方法は、部品を連続的に移動させる事を含み、その間同時に不動のレーザ・ビームを発射する。これによって部品の一部分の上に、比較的一定の期間をおいて反復的にパルスが加えられる。削摩媒質を蒸発させるくらいのエネルギを持つレーザ・ビームを使うと、パルスがレーザ・ビームによって表面にレーザ・ビーム・スポットを形成すると共に、レーザ衝撃ピーニング過程によって、レーザ衝撃ピーニング加工された表面から部品の中に入込む、深い圧縮残留応力を持つ領域を形成する。部品を直線的に移動して、全体的に等間隔で直線的に整合する中心点を持つ少なくとも１列の重なり合う円形レーザ・ビーム・スポットを作る事が出来るし、隣接した列のスポットが重なり合うような、全体的に等間隔で直線的に整合した中心点を持つ重なり合う円形レーザ・ビーム・スポットの２つ以上の列を作るように、部品を移動し、レーザ・ビームを発射する事が出来る。レーザ・ビームの発射及び部品の移動は、隣接した列にある隣接したスポットの中心点が、中心点が直線的に整合する線に沿った方向に、全体的に、同じ量だけ互いにずれるようにする事が出来る。レーザ発射の各々のシーケンスで、新鮮なテープを使って、こういう工程を繰返す事が出来る。
この発明の別の実施例では、レーザ衝撃ピーニング用のテープを貼った面が、１組のシーケンスを用いてレーザ衝撃ピーニング加工される。この時、表面の各々のシーケンスにテープを貼り、その後部品を連続的に移動すると共に、不動のレーザ・ビームをこの表面に対して連続的に発射し、この組の相異なるシーケンスで、隣接するレーザ・ショック・ピーニング加工した円形スポットが命中し、どの１つのシーケンスでも、レーザ・スポットが重ならないようにする。更に特定の実施例では、隣接する列の隣接するスポットの中心点が、中心点が直線的に整合している線に沿った方向に、全体的に同じ量だけ互いにずれるように、レーザ・ビームの発射及び部品の移動を行う事が出来る。
利点
この発明の利点は数多くあり、コスト、時間、人力並びにレーザ衝撃ピーニングの複雑さを引き下げる事を含む。この発明は、退屈でコストがかかり、時間のかかる塗装、塗り直し及び塗料乾燥工程をそれほど時間のかからないテープ貼り工程に置換えるものである。更にこの発明は、塗装及び乾燥に要する機械と材料をいらなくし、塗料乾燥工程を省略する事によって、この過程を一層速くする。
この発明によって得られる利点の中には、高い引張り及び振動応力の場の中で動作するように設計された、羽根のようなガスタービン機関の部品の一部分の表面をレーザ衝撃ピーニング加工するコスト効率の良い方法がある。これによってこういう部品は、ファン羽根の前縁及び後縁にある刻み目及び裂け目による疲労破損に一層良く耐える事が出来ると共に、従来の構成のファン羽根よりも寿命が延びる。この発明の別の利点は、ファン及び圧縮機の羽根及びその他の部品を、コスト効率の良い方法で構成して、普通行われているように、前縁及び後縁に沿った厚さを増加する事なく、商業的に受け入れられる寿命スパンを持つようにする事が出来る事である。この発明は、費用のかかる設計のやり直しや、現在頻繁に行われ又は必要とされているように、疑いのあるファン羽根の頻繁な交換を避けながら、従来のガスタービン機関のファン羽根の安全で信頼性のある動作が得られるように、低コストの方法を用いて、現存のファン及び圧縮機の羽根を改造する為に有利に用いる事が出来る。
【図面の簡単な説明】
この発明の上記の面及びその他の特徴を、次に図面について説明する。図面では、第１図はこの発明の実施例の方法に従って処理されるファン羽根の斜視図である。
第２図は第１図の処理の済んだファン羽根の断面図である。
第３図はテープを貼ってレーザ衝撃ピーニング・システムに取付けた第１図の羽根の簡略斜視図で、この発明の方法を例示している。
第３Ａ図は、第３図の設定の部分的な断面図並びに部分的な略図である。
第４図は、第２図のファン羽根の前縁に沿ったレーザショックピーニング加工した面上のレーザ衝撃ピーニング加工した円形スポットのパターンを示す略図である。
第５図は所定のシーケンス内で重なり合う事のないレーザ衝撃ピーニング加工した円形スポットの４つのシーケンスを持つ特定のパターンの略図である。
発明の詳しい説明
第１図及び第２図には、この発明の１実施例によるレーザ衝撃ピーニングを行う一例の航空機用ターボファン・ガスタービン機関のファン羽根８が略図で示されている。ファン羽根８が、羽根の台部３６から羽根先端３８まで半径方向外向きに伸びるエーロフォイル３４を有する。ファン羽根８が、台部３６から根元部分４０の半径方向内側端３７まで半径方向内向きに伸びる根元部分４０を有する。根元部分４０の半径方向内側端３７に羽根の根元４２があり、これが羽根の軸部４４によって台部３６に接続される。エーロフォイル３４は、エーロフォイルの前縁ＬＥ及び後縁ＴＥの間で弦方向に伸びる。エーロフォイル３４の弦Ｃが、第２図に示すように、羽根の各々の断面で、前縁ＬＥ及び後縁ＴＥの間の線である。エーロフォイル３４の圧力側４６は、矢印Ｖで示す全体的な回転方向を向いており、吸込み側４８がエーロフォイルの反対側にあり、中心線ＭＬが全体的に弦方向で２つの面の大体中間に配置されている。
ファン羽根８が、羽根の台部３６から羽根先端３８までエーロフォイル３４の前縁ＬＥに沿って伸びる前縁部分５０を有する。前縁部分５０が予定の第１の幅Ｗ１を持っていて、前縁部分５０は、エーロフォイル３４の前縁に沿って起こり得る刻み目５２並びに裂け目を持っている。エーロフォイル３４は、機関の運転中に回転するファン羽根８によって発生される遠心力の為、かなりの引張り応力の場にある。エーロフォイル３４は、機関の運転中に発生される振動も受け、刻み目５２及び裂け目が高サイクル疲労応力の起こる場所となって、それらの周りに余分の応力集中を生じる。
刻み目及び裂け目に発生してそこから広がる恐れのあるひび割れ線に沿った羽根の一部分の疲労破損に対抗する為、圧力側４６及び吸い込み側４８の少なくとも一方、好ましくは両方が、第２図にみられるように、レーザ衝撃ピーニング面５４とレーザ衝撃ピーニング（ＬＳＰ）によって加えられ、レーザ衝撃ピーニング面からエーロフォイル３４の中に入り込む深い圧縮残留応力を持つ、予め応力が加えられた領域５６とを有する。予め応力を加えられた領域５６が、幅Ｗ１の範囲全体まで、弦方向に前縁部分５０と同長であって、幅Ｗ１の少なくとも一部分に亘って合体するくらいに、エーロフォイル３４の中に深く入っている事が好ましい。予め応力を加えられた領域５６が、前縁ＬＥに沿って半径方向に前縁部分５０と同長である事が示されているが、これより短くても良い。
第３図及び第３Ａ図には、この発明のレーザ衝撃ピーニング方法及び装置１に従って、「走間に」レーザ衝撃ピーニング加工を行う為に、羽根を移動し且つ位置決めする為に使われるロボット・アーム２８に取付けられた羽根８が示されている。この発明を前縁部分５０のレーザ衝撃ピーニングに使う場合を例示するが、この発明の実施例では、図示のように、レーザ衝撃ピーニング面５４が、接着テープ層５９によって覆われていて、重なり合うレーザ衝撃ピーニング加工された円形スポット５８を有する。従来のレーザ衝撃ピーニング過程では、レーザ衝撃ピーニング面５４は、レーザ衝撃ピーニングの各々のシーケンスの前に塗装されている。然し、この発明では、レーザ衝撃ピーニング面５４を少なくとも１つのテープ層５９で接着によって覆って、レーザ衝撃ピーニング用のテープ貼り面５５を作る。然し、この発明では、２つ以上の層を使う事も考えられ、それも特許請求の範囲に含まれる。テープ５９は良好な削摩媒質であると共に接着性媒質であるべきである。テープ５９が、第３Ａ図に示すように、接着材料の接着層６０と削摩材料の削摩層６１を持つ自己接着性である事が好ましい。削摩層の適当な材料は、ビニル・プラスチック・フィルムのようなプラスチック及び箔を含む。テープ５９に対する適当な１つの供給源はスコッチ・ブランドＮｏ．４７１のプラスチック・フィルム・テープであり、これに厚さ約０．１０２ｍｍの黒色顔料入りのビニル・プラスチックの支持体及び厚さ約０．０２５ｍｍのゴム接着層を設ける事が出来る。接着層を持たないテープ５９の形をした削摩媒質を、レーザ衝撃ピーニング面５４に直接的に適用した適当な接着材料と共に使う事が出来る。テープ５９を衝撃ピーニング面５９にこすりつけ又はその他の方法で圧接して、テープとレーザ衝撃ピーニング面の間に泡が残るのを除くべきである。テープは、この発明では、面５４の被覆と考えられる。ファン羽根８は、羽根の台部３６から羽根先端３８までエーロフォイル３４の後縁ＴＥに沿って伸びる後縁部分７０をも有する。後縁部分７０は予定の第２の幅Ｗ２を持ち、第２図にみられるように、レーザ衝撃ピーニング面５４，及びレーザ衝撃ピーニング（ＬＳＰ）によって加えられ、レーザ衝撃ピーニングが加えられた面からエーロフォイル３４に入り込む深い圧縮残留応力を持つ、予め応力が加えられた領域５６を形成する事が望ましい。
閉込め手段は、給水管１９の端にある給水ノズル２０から供給された水２１のような澄明な流体のカーテンである。図に示すレーザ衝撃ピーニング装置１がレーザ・ビーム装置を含む。この装置は、発振器及び前置増幅器を持つ発生器３１と、予め増幅されたレーザ・ビームを、何れも夫々第１及び第２の増幅器３０、３２を持つ２つのビームの光学伝送回路に供給するビーム分割器と、レーザ・ビーム２を伝送すると共に、レーザ衝撃ピーニング用のテープ貼り面５５に集束する光学素子を含む光学系３５とを含む。制御装置２４を使ってレーザ・ビーム装置を変調すると共に、制御された形でレーザ・ビーム２をレーザ衝撃ピーニング用のテープ貼り面５５に発射する事が出来る。
予め圧縮応力が加えられた領域５６でレーザ・ビームの衝撃によって誘起された深い圧縮残留応力は、全般的に約３４５−１０３４MPａ（メガパスカル）であって、レーザ衝撃ピーニング面５４から、レーザ衝撃によって誘起された圧縮残留応力が加えられた領域５６の中に約０．５１−１．２７ｍｍの深さに入込んでいる。レーザ・ビーム衝撃によって誘起された深い圧縮残留応力は、レーザ衝撃ピーニング用のテープ貼り面５５に対して±数十×０．００２６ｍｍ以内の焦点外れの高エネルギのレーザ・ビーム２を反復的に発射する事によって発生される。典型的には、レーザ・ビーム２は、ギガワット／ｃｍ2級程度の尖頭エネルギ密度を持ち、テープ貼り面５５の上に流される流水のカーテン２１を介して発射される。削摩層が削摩され、プラズマを発生し、その結果材料の表面に衝撃波が発生する。こういう衝撃波が流水のカーテンによってテープ貼り面に差し向けられ、テープ貼り面の下方にある材料内に進行衝撃波（圧力波）を発生する。こういう衝撃波の振幅及び量が、圧縮応力の深さ及び強度を決定する。テープは、標的面を保護する為並びにプラズマを発生する為に使われる。削摩されたテープ材料が流水のカーテンによって洗い流される。
第４図に示すように、レーザは逐次的に「走間に」発射して、レーザ衝撃ピーニング用のテープ貼りした面５５への複数の発射からなるシーケンスを２以上受けることにより、レーザ衝撃ピーニング用のテープ貼りした面５５がレーザ衝撃ピーニングを受けるようにする事が出来る。この発明の好ましい実施例の方法は、テープ貼りした面に対してレーザ・ビームを連続的に発射しながら羽根を連続的に移動して、隣接したレーザ衝撃ピーニングを受けた円形スポットが異なるシーケンスで命中するようにする事が出来る。然し、この代わりに、ビームと面の間の相対的な移動が行われるならば、レーザ・ビームを移動しても良い。
第４図及び第５図は、このような４つのシーケンスＳ１乃至Ｓ４のレーザ衝撃ピーニングを受けた円形スポット５８（円で示す）のパターンを示す。隣接していないレーザ衝撃ピーニングを受けた円形スポット５８の対応する中心Ｘが列の中心線６２にあるという特徴を例示する為に、Ｓ１シーケンスが実線の円で示され、これに対して他のシーケンスは破線の円で示されている。複数のシーケンスのパターンがレーザ衝撃ピーニング用のテープ貼り面５５の全体を覆っている。レーザ衝撃ピーニングを受けた円形スポット５８は、重なり合うレーザ衝撃ピーニングを受けた円形スポットの列６４内で直径Ｄを持っている。このパターンは、レーザ衝撃ピーニング用のテープ貼り面５５上の重なり合う衝撃ピーニングを受けた円形スポットの多数の重なり合う列６４であって良い。第１の重なりは、所定の列内の隣接したレーザ衝撃ピーニングを受けた円形スポット５８の間にあり、全体的に、隣接したレーザ衝撃ピーニングを受けた円形スポット５８の中心Ｘの間の第１のずれＯ１によって定められ、直径Ｄの約３０％−５０％又はそれ以上に亘って変わり得る。
第２の重なりは、隣接する列内の隣接するレーザ衝撃ピーニングを受けた円形スポット５８間にあり、隣接する列の中心線６２の間の第２のずれＯ２によって全般的に限定され、レーザ・ビームの用途と強度又はなだらかさに応じて、直径Ｄの約３０％−５０％に亘って変わり得る。第３の重なりは、隣接した列６４にある隣接したレーザ衝撃ピーニングを受けた円形スポット５８の中心Ｘの間の直線的なずれＯ３の形であって、特定の用途に応じて、直径Ｄの約３０％−５０％に亘って変わり得る。
この方法は、エーロフォイルの表面には目立った影響又は損傷が全くなしに、未使用又は未使用に近いテープだけが削摩されるように設計されている。これは、羽根の動作に望ましくない空気力学的な影響を他の形で起こすかもしれないような、レーザによる小さな汚点又は再溶解部でも出来ないようにする為である。パターン全体を覆うにはいくつかのシーケンスが必要になる事があり、レーザ発射の各々のシーケンスの合間にレーザ衝撃ピーニング面５４のテープの貼り直しが行われる。
各々のシーケンスを発射するレーザは、いくつかのレーザ発射又はパルスを持ち、発射の間にはよく「レップ」と呼ばれる期間を置く。レップの間、次のパルスが次のレーザ衝撃ピーニングを受ける円形スポット５８の場所で発生するように、部品を移動する。部品を連続的に移動すると共に、レーザ・ビームのパルス又は発射の時に適切な場所にあるようにタイミングを計るのが好ましい。各々のシーケンスの１回又は更に多くの繰返しを使って、各々のレーザ衝撃ピーニングを受ける円形スポット５８に１回よりも多く命中させる事が出来る。これによって、各々の発射又はレーザ・パルスに一層少ないレーザ・エネルギを使う事が出来る。この発明の１例は、長さ約２８ｃｍのエーロフォイル、約８．９ｃｍの弦Ｃ、及び前縁ＬＥに沿って長さ約５．１ｃｍのレーザ衝撃ピーニング面を持つファン羽根８である。レーザ衝撃ピーニング面５４の幅（Ｗ１）は約１．３ｃｍである。前縁ＬＥに最も近い第１列６４のレーザ衝撃ピーニングを受ける円形スポット５８は、レーザ・スポットの直径Ｄの約２０％、即ち、約０．６９ｃｍだけ、前縁の先に延びており、こうして、前縁から約１．４ｃｍ伸びる、レーザ衝撃ピーニング面５４の下方の予め応力が加えられる領域５６に深い圧縮残留応力を加える。連続的なレーザ発射の４つのシーケンス及び羽根の移動を使う。レーザのレップの間の発射が、削摩されていないテープを貼った面上にあるスポット５８に対してなされ、これは各々のシーケンスの合間にテープの貼り直しを必要とする。
各々のスポット５８に３回命中し、その為、レーザ衝撃ピーニング面５４の合計１２回のテープ貼り及び貼り直しに対し、４回のシーケンスを３組使う。
第５図には、この発明によるレーザ衝撃ピーニング過程の別の実施例が示されている。この過程は、５列のレーザ衝撃ピーニングを受けるスポットを使い、レーザ衝撃ピーニング面５４の区域全体をＳ１、Ｓ２、Ｓ３及びＳ４で表す４つのシーケンスでカバーする事により、ファン羽根の前縁の全部又は一部分をレーザ衝撃ピーニングする為に使う事が出来る。レーザ衝撃ピーニング過程が最初のシーケンスから開始される。このシーケンスでは、羽根を連続的に移動し、レーザ・ビームを連続的に発射し又はパルス駆動する間に、シーケンス１で、４つ毎のスポットがレーザ衝撃ピーニングを受ける。部品はＳ１のような所定のシーケンスで、隣接したレーザ衝撃ピーニングを受けるスポットの間を移動するように調時される。このタイミングは、羽根に対する連続的なレーザ発射のパルスの間のレップと一致する。５列全部の重なり合うレーザ衝撃ピーニングを受ける円形スポット５８は、或る距離だけ隔たった各々のシーケンスのスポットを含んでおり、この為レーザ衝撃ピーニングを受ける同じシーケンスの他の円形スポットは、その周りのテープに影響しない。シーケンス１の前に最初のテープ貼りが行われるが、このシーケンス１が、図４では完全な円で示されており、これに対してシーケンスＳ２、Ｓ３及びＳ４などにおける他のレーザ衝撃ピーニングを受けるスポットは、破線、一点鎖線及び二点鎖線で示されている。シーケンスＳ１及びシーケンスＳ２の間のように、次のシーケンスの前に、レーザ衝撃ピーニングを加えようとするレーザ衝撃ピーニング面５４の区域全体にテープを貼り直す。このようにテープを貼り直す手順により、レーザ衝撃ピーニング面の裸の金属に直接的にレーザ・ビームが命中する事が避けられる。列の間及び隣接するスポットの間の間隔が約３０％で、５列の区域をカバーする場合、１回のテープ貼り及び３回のテープの貼り直しが必要になり、この為実際には部品は合計４回テープ貼りが行われ、これは、その代わりに用いられていた塗装及び塗り直しよりも、人力及び機械を使う事が一層少なく、一層速くなる。ファン羽根のような所定の部品を２列乃至５列でレーザ衝撃ピーニングする事が望ましい事が判った。更に、各々のスポット５８を３回又は更に大きな回数だけレーザ衝撃ピーニングする事が望ましい事が判った。各々のスポット５８に３回命中するとすると、合計１２回のテープ貼り、即ち、１回のテープ貼りと１１回のテープの貼り直しが、シーケンスＳ１−Ｓ４の３組に対して必要になる。
この発明の好ましい実施例を、その考えを説明する為に詳しく説明したが、請求の範囲に定められたこの発明の範囲を逸脱せずに、好ましい実施例に種々の変更を加える事が出来る事を承知されたい。
【図１】
0004187267.tif 000002
【図２】
0004187267.tif 000003
【図３】
0004187267.tif 000004
【図３Ａ】
0004187267.tif 000005
【図４】
0004187267.tif 000006
【図５】
0004187267.tif 000007